(57)【要約】  本開示は、高シリカ形態のゼオライトＳＳＺ−３２ｘ、構造規定剤としてジプロピルアミンを用いるフッ化物媒体中でのその合成、および触媒プロセスにおけるその使用に関する。
2020504698.tif 000002
【特許請求の範囲】
【請求項１】
ゼオライトＳＳＺ−３２ｘを合成する方法であって：
（ａ）以下を含む反応混合物を調製すること；
（１）酸化ケイ素源；
（２）酸化アルミニウム源；
（３）ジプロピルアミン（Ｑ）；
（４）フッ化物イオン源；および
（５）水；ならびに
（ｂ）該反応混合物を前記ゼオライトの結晶を形成するのに十分な結晶化条件に供すること
を含む、方法。
【請求項２】
前記反応混合物が、モル比で以下の組成を有する、請求項１に記載の方法：
【表１】
2020504698.tif 000007
【請求項３】
前記反応混合物が、モル比で以下の組成を有する、請求項１に記載の方法：
【表２】
2020504698.tif 000008
【請求項４】
前記結晶化条件が１２５℃〜２００℃の温度を含む、請求項１に記載の方法。
【請求項５】
少なくとも５０のＳｉＯ２／Ａｌ２Ｏ３モル比を有するＳＳＺ−３２ｘゼオライト。
【請求項６】
前記ＳｉＯ２／Ａｌ２Ｏ３モル比が５０〜５００である、請求項５に記載のＳＳＺ−３２ｘゼオライト。
【請求項７】
その孔にジプロピルアミンをさらに含む、請求項５に記載のＳＳＺ−３２ｘゼオライト。
【請求項８】
有機化合物を含む供給原料を転化生成物に転化するプロセスであって、有機化合物転化条件で、該供給原料を、請求項５に記載の活性形態のＳＳＺ−３２ｘゼオライトを含む触媒と接触させることを含む、プロセス。
【発明の詳細な説明】
【技術分野】
【０００１】
関連出願の相互参照
本出願は、２０１６年１１月１７日に出願された米国仮特許出願第６２／４２３，２５９号の優先権を主張し、その開示は参照により本明細書に完全に組み込まれる。
【０００２】
本開示は、一般に、高シリカ形態のゼオライトＳＳＺ−３２ｘ、その合成、および触媒プロセスにおけるその使用に関する。
【背景技術】
【０００３】
モレキュラーシーブは商業的に重要な部類の結晶性材料である。それらは、個別のＸ線回折パターンによって示される秩序立った細孔構造を有する個別の結晶構造を有する。結晶構造は、様々な種に特徴的な空洞および細孔を規定する。ゼオライトなどのモレキュラーシーブは、触媒作用、吸着、分離、およびクロマトグラフィにおいて広く使用されてきた。
【０００４】
モレキュラーシーブは、ゼオライト命名に関するＩＵＰＡＣ委員会の規則に従って、国際ゼオライト協会の構造委員会によって分類されている。この分類によれば、構造が確立されているフレームワーク型ゼオライトおよび他の結晶性の微多孔性モレキュラーシーブには３文字のコードが割り当てられ、「Ａｔｌａｓ  ｏｆ  Ｚｅｏｌｉｔｅ  Ｆｒａｍｅｗｏｒｋ  Ｔｙｐｅｓ」Ｓｉｘｔｈ  Ｒｅｖｉｓｅｄ  Ｅｄｉｔｉｏｎ，Ｅｌｓｅｖｉｅｒ（２００７）に記載されている。
【０００５】
ＭＴＴ型フレームワークコードを有するモレキュラーシーブは、一次元の１０員環細孔系を有する。ＭＴＴ型モレキュラーシーブは、非常に類似しているが同一ではないＸ線回折パターンを有する。ＳＳＺ−３２およびその小さな結晶変種ＳＳＺ−３２ｘは、既知のＭＴＴ型モレキュラーシーブである。
【０００６】
ＳＳＺ−３２およびＮ−低級アルキル−Ｎ’−イソプロピルイミダゾリウムカチオンの存在下でそれを製造する方法は、米国特許第５，０５３，３７３号明細書および米国特許第５，２５２，５２７号明細書に開示されている。ＳＳＺ−３２は、２０〜４０未満の範囲のＳｉＯ２／Ａｌ２Ｏ３モル比を有すると報告されている。
【０００７】
ＳＳＺ−３２ｘおよびＮ−低級アルキル−Ｎ’−イソプロピルイミダゾリウムカチオンの存在下でそれを製造する方法は、米国特許第７，３９０，７６３号明細書および米国特許第８，５４５，８０５号明細書に開示されている。ＳＳＺ−３２ｘは、２０〜４０未満の範囲のＳｉＯ２／Ａｌ２Ｏ３モル比を有し、結晶子は２０〜４０ｎｍの範囲の小さな広い旋盤様成分を有すると報告されている。
【０００８】
ＳＳＺ−３２ｘは、標準のＳＳＺ−３２と比較して、様々な触媒作用プロセスのために使用される他の中間細孔径モレキュラーシーブよりも、その固有の小さな結晶の結果であり得る広がったＸ線回折ピーク、変化したアルゴン吸着比、増大した外部表面積、および低下したクラッキング活性を有する。
【０００９】
本開示によれば、今般、ジプロピルアミンが、フッ化物媒体中での高シリカ形態のＳＳＺ−３２ｘの合成における構造規定剤（ｓｔｒｕｃｔｕｒｅ  ｄｉｒｅｃｔｉｎｇ  ａｇｅｎｔ）として有効であることを見出した。
【発明の概要】
【００１０】
一態様では、ゼオライトＳＳＺ−３２ｘを合成する方法が提供され、この方法は：（ａ）以下を含む反応混合物を調製する工程；（１）酸化ケイ素源；（２）酸化アルミニウム源；（３）ジプロピルアミン；（４）フッ化物イオン源；および（５）水；ならびに（ｂ）反応混合物をゼオライトの結晶を形成するのに十分な結晶化条件に供する工程を含む。
【００１１】
別の態様では、少なくとも５０のＳｉＯ２／Ａｌ２Ｏ３モル比を有するＳＳＺ−３２ｘゼオライトが提供される。
【００１２】
さらに別の態様では、その細孔内にジプロピルアミンを含むＳＳＺ−３２ｘゼオライトが提供される。
【００１３】
さらなる態様では、有機化合物を含む供給原料を転化生成物に転化するプロセスが提供され、このプロセスは、有機化合物転化条件で、供給原料を、本明細書に記載の活性形態のＳＳＺ−３２ｘゼオライトを含む触媒と接触させる工程を含む。
【図面の簡単な説明】
【００１４】
【図１】従来の（標準）ＳＳＺ−３２ゼオライト（上部パターン）と例１に従って調製されたＳＳＺ−３２ｘゼオライト（下部パターン）の粉末Ｘ線回折（ＸＲＤ）パターンを比較する。
【図２（ａ）】例４のＰｔ／ＳＳＺ−３２ｘ触媒上でのｎ−デカンの選択的水素化転化率の結果を示す。
【図２（ｂ）】例４のＰｔ／ＳＳＺ−３２ｘ触媒上でのｎ−デカンの選択的水素化転化率の結果を示す。図２（ａ）は、温度の関数としてのｎ−デカン転化率のプロットである。図２（ｂ）は、転化率の関数としての生成物分布のプロットである。
【図３（ａ）】例５のＰｔ／ＳＳＺ−３２ｘ触媒上でのｎ−デカンの選択的水素化転化率の結果を示す。
【図３（ｂ）】例５のＰｔ／ＳＳＺ−３２ｘ触媒上でのｎ−デカンの選択的水素化転化率の結果を示す。図３（ａ）は、温度の関数としてのｎ−デカン転化率のプロットである。図３（ｂ）は、転化率の関数としての生成物分布のプロットである。
【発明を実施するための形態】
【００１５】
序論
以下の用語は、本明細書を通して使用され、他に示されない限り、以下の意味を有する。
【００１６】
「ゼオライト」という用語は、微多孔性であり、頂点共有するＡｌＯ２およびＳｉＯ２四面体から形成される結晶性アルミノシリカート組成物を指す。
【００１７】
「ＳＳＺ−３２ｘ」という用語は、本明細書ではＳＳＺ−３２の構造のゼオライトを指し、１００ｎｍ未満の結晶子サイズを有するとして特徴付けられる。
【００１８】
「結晶子サイズ」という用語は、結晶の最長寸法を指す。結晶子サイズは、当該技術分野で利用可能な手順および装置を使用してＸＲＤ分析によって決定することができる。
【００１９】
「合成されたままの」という用語は、結晶化後、構造規定剤の除去前のその形態のゼオライトを指す。
【００２０】
「無水」という用語は、物理的に吸着された水および化学的に吸着された水の両方を実質的に含まないゼオライトを指すために本明細書で使用される。
【００２１】
用語「コロイド」および「コロイド状」、「ゾル」などを含む他の同様の用語は、分散相および連続相を有する二相系を指す。本開示のコロイドは、連続または実質的に連続の液相、典型的には水溶液中に分散または懸濁した固相を有する。コロイドは安定な混合物であり、分散相は一般に混合物から沈殿しない。
【００２２】
「標準の１バレル当たりの立方フィート」という用語は「ｓｃｆ／Ｂ」と略記される。
【００２３】
本明細書で使用される場合、周期表族の番号付け方式は、Ｃｈｅｍ．Ｅｎｇ．Ｎｅｗｓ，６３（５），２６−２７（１９８５）に開示されている通りである。
【００２４】
反応混合物
一般に、ＳＳＺ−３２ｘゼオライトは：（ａ）以下を含む反応混合物を調製すること；（１）酸化ケイ素源；（２）酸化アルミニウム源；（３）ジプロピルアミン（Ｑ）；（４）フッ化物イオン源；および（５）水；ならびに（ｂ）反応混合物をゼオライトの結晶を形成するのに十分な結晶化条件に供することによって調製される。
【００２５】
ゼオライトが形成される反応混合物の組成は、モル比で、下記の表１に示されている：
【表１】
2020504698.tif 000003
ここで、組成変数Ｑはジプロピルアミンを表す。
【００２６】
適切な酸化ケイ素源には、コロイド状シリカ、ヒュームドシリカ、沈降シリカ、アルカリ金属シリカート、およびテトラアルキルオルトシリカートが含まれる。
【００２７】
酸化アルミニウムの適切な供給源には、水和アルミナおよび水溶性アルミニウム塩（例えば、硝酸アルミニウム）が含まれる。
【００２８】
追加的または代替的に、酸化ケイ素および酸化アルミニウムの組み合わせた供給源を使用することができ、アルミノシリカートゼオライト（例えばゼオライトＹ）、コロイド状アルミノシリカート、および粘土または処理粘土（例えばメタカオリン）を含むことができる。
【００２９】
適切なフッ化物イオン源としては、フッ化水素、フッ化アンモニウム、および二フッ化水素アンモニウムが挙げられる。
【００３０】
反応混合物はまた、先の合成からのＳＳＺ−３２ｘのようなモレキュラーシーブ材料の種晶を、望ましくは反応混合物の重量で０．０１〜１０，０００ｐｐｍ（例えば１００ｐｐｍ〜５，０００ｐｐｍ）の量で含有してもよい。
【００３１】
本明細書に記載の各実施形態について、反応混合物は複数の供給源によって供給されてもよい。また、２つ以上の反応成分が１つの供給源によって提供されてもよい。
【００３２】
反応混合物はバッチ式または連続式のいずれかで調製されてもよい。本明細書に記載の結晶性ゼオライトの結晶サイズ、モルホロジーおよび結晶化時間は、反応混合物の性質および結晶化条件によって変わり得る。
【００３３】
結晶化および合成後処理
上記反応混合物からのゼオライトの結晶化は、例えばポリプロピレンジャーまたはＴｅｆｌｏｎラインドまたはステンレス鋼オートクレーブのような適切な反応容器中で、１２５℃〜２００℃の温度で、静的、回転または撹拌条件下、使用される温度で結晶化が起こるのに十分な時間、例えば３〜１５日間行うことができる。結晶化は通常、自己圧下、閉鎖系で行われる。
【００３４】
ゼオライト結晶が形成されたら、遠心分離または濾過などの標準的な機械的分離技術によって固体生成物を反応混合物から回収する。結晶を水洗した後、乾燥して合成したままのゼオライト結晶を得る。乾燥工程は典型的には２００℃未満の温度で行われる。
【００３５】
結晶化プロセスの結果として、回収された結晶性ゼオライト生成物はその細孔構造内に合成に使用された構造規定剤の少なくとも一部を含有する。
【００３６】
合成されたままのゼオライト生成物はまた、その合成に使用された有機構造規定剤の一部または全部を除去するための処理に供され得る。これは、合成されたままの材料を少なくとも３７０℃の温度に少なくとも１分間、一般的には２０時間以下で加熱することができる熱処理によって都合よく達成することができる。熱処理は９２５℃までの温度で行うことができる。大気圧より低い圧力を熱処理に使用することができるが、便宜上の理由で大気圧が望ましいことがある。追加的または代替的に、有機構造規定剤は、オゾンでの処理によって除去することができる（例えば、Ａ．Ｎ．Ｐａｒｉｋｈ  ｅｔ  ａｌ．，Ｍｉｃｒｏｐｏｒ．Ｍｅｓｏｐｏｒ．Ｍａｔｅｒ．２００４，７６，１７−２２参照）。有機物を含まない生成物、特にその金属、水素およびアンモニウムの形態は、特定の有機（例えば炭化水素）転化反応の触媒作用において特に有用である。本開示では、その水素形態の有機物を含まないモレキュラーシーブは、存在する金属機能の有無にかかわらず、モレキュラーシーブの「活性形態」と呼ばれる。
【００３７】
本ゼオライト合成は、第１族および／または第２族金属カチオンの不存在下で行われることができ、それによって、閉塞された構造規定剤を除去するための熱処理後の生成物のイオン交換の必要性を排除する。合成されたままのゼオライト中の任意のカチオンは、当該技術分野において周知の技術に従って、例えば他のカチオンとのイオン交換によって置き換えることができる。好ましい置換カチオンは、金属イオン、水素イオン、水素前駆体（例えば、アンモニウム）イオン、およびそれらの組み合わせを含み得る。特に好ましい置換カチオンは、特定の有機化合物転化反応のために触媒活性を調整することができるものを含み得る。そのようなカチオンは、水素、希土類金属、および／または元素周期表の第２〜１５族の１つ以上の金属を含む。
【００３８】
本ゼオライトは、水素化成分、例えばクロム、モリブデン、マンガン、レニウム、コバルト、ニッケル、および／または貴金属、例えばパラジウムもしくは白金と密接に組み合わせられ得、ここで水素化−脱水素化機能を果たし得る。そのような成分は、共結晶化により組成物中に存在させることができ、組成物中で交換でき、その中に含浸でき、それと密接に物理的に混合でき、または当業者に既知の任意の適切な方法によって混合できる。
【００３９】
触媒として使用される場合、本ゼオライトを、有機転化プロセスにおいて使用される温度および他の条件に耐性のある別の材料と共に組み込むことが望ましい場合がある。そのような材料には、活性および不活性材料、ならびに合成または天然に存在するゼオライト、ならびに無機材料、例えば粘土、シリカおよび／または金属酸化物、例えばアルミナが含まれる。後者は、天然に存在するものであってもよく、またはシリカおよび金属酸化物の混合物を含むゲル状沈殿物またはゲルの形態であってもよい。本発明のゼオライトと共に、すなわちそれと組み合わせてまたはゼオライトの合成中に存在する材料（これは活性である）の使用は、特定の有機転化プロセスにおいて触媒の転化および／または選択性を変化させる傾向がある。
【００４０】
さらに、不活性材料は、所与のプロセスにおける転化量を制御するための希釈剤として適切に働き、その結果、反応速度を制御するための他の手段を用いることなく経済的および秩序ある様式で生成物を得ることができる。そのような不活性材料は、商業的な操作条件下で触媒の圧壊強度（ｃｒｕｓｈ  ｓｔｒｅｎｇｔｈ）を改善するために、天然粘土、例えばベントナイトおよびカオリンに組み込まれてもよい。これらの材料（すなわち、粘土、酸化物など）は触媒のためのバインダとして機能する。商業用途では触媒が粉末様材料に分解するのを防ぐことが望ましいので、良好な圧壊強度を有する触媒を提供することが望ましい。これらの粘土および／または酸化物バインダは、通常、触媒の圧壊強度を改善する目的でのみ使用されてきた。
【００４１】
本ゼオライトと複合化することができる天然粘土には、モンモリロナイトおよびカオリンファミリーが含まれ、これらのファミリーには、サブベントナイト、一般的にＤｉｘｉｅ、ＭｃＮａｍｅｅ、ＧｅｏｒｇｉａおよびＦｌｏｒｉｄａ粘土などとして知られるカオリン、または主要な鉱物構成要素が、ハロサイト、ディッカイト、ナクライト、またはアノウキサイトであるものが含まれる。そのような粘土は、最初に採掘されたままの加工していない状態または初期に焼成、酸処理または化学修飾を受けた状態で使用することができる。
【００４２】
本ゼオライトと複合化するのに有用なバインダとしては、無機酸化物、例えばシリカ、ジルコニア、チタニア、マグネシア、ベリリア、アルミナ、およびそれらの混合物も挙げられる。
【００４３】
前述の材料に加えて、本発明のゼオライトは、多孔質マトリックス材料、例えばシリカ−アルミナ、シリカ−マグネシア、シリカ−ジルコニア、シリカ−トリア、シリカ−ベリリア、シリカ−チタニア、ならびに三元組成物、例えばシリカ−アルミナ−トリア、シリカ−アルミナ−ジルコニア  シリカ−アルミナ−マグネシアおよびシリカ−マグネシア−ジルコニアと複合化できる。
【００４４】
ＳＳＺ−３２ｘゼオライトとマトリックスとの相対的な割合は、複合体の１〜９０重量％（例えば、２〜８０重量％）の範囲のＳＳＺ−３２ｘ含有量で、広く変動し得る。
【００４５】
ゼオライトの特性評価
その合成されたままの無水形態において、本ＳＳＺ−３２ｘゼオライトは、以下の表２に記載されるように、モル比に関して化学組成を有する。
【表２】
2020504698.tif 000004
ここで、Ｑはジプロピルアミンを表す。対照的に、標準のＳＳＺ−３２および以前に報告された形態のＳＳＺ−３２ｘは、２０〜４０未満の範囲のＳｉＯ２／Ａｌ２Ｏ３モル比を有する。
【００４６】
本発明のゼオライトの合成されたままの形態は、その合成されたままの形態を調製するために使用される反応混合物の反応物のモル比とは異なるモル比を有してもよいことに留意すべきである。この結果は、（反応混合物から）形成された結晶への反応混合物の１００％の反応物の不完全な組み込みのために起こり得る。
【００４７】
一般に、本ＳＳＺ−３２ｘゼオライトは、１００ｎｍ未満（例えば、１５〜６０ｎｍ、または２０〜４０ｎｍ）の結晶子サイズを有する小さな結晶の凝集体の形態である。対照的に、標準的なＳＳＺ−３２結晶は、１００ｎｍより大きい（例えば、約１５０〜２００ｎｍ）結晶子サイズを有して細長い。
【００４８】
いくつかの態様では、本ＳＳＺ−３２ｘゼオライトは、以下の追加の特性のうちの１つ以上を有し得る：０．５より大きい（例えば、０．５５〜０．７０）のアルゴン吸着比（ＡｒＡＲ）および少なくとも８０ｍ２／ｇ（例えば、８０〜３００ｍ２／ｇまたは１００〜２５０ｍ２／ｇ）の外部表面積。
【００４９】
アルゴン吸着比（ＡｒＡＲ）は以下のように計算される：
【数１】
2020504698.tif 000005
標準ＳＳＺ−３２は、０．５未満（例えば、０．３５〜０．４５）のアルゴン吸着比を有する。
【００５０】
外部表面積はアルゴン物理吸着によって決定される。標準ＳＳＺ−３２は、約５０ｍ２／ｇの外部表面積を有する。アルゴン物理吸着実験は、当該技術分野において既知の方法によって行うことができる（例えば、Ｃ−Ｙ．Ｃｈｅｎ  ｅｔ  ａｌ．，Ｃｈｅｍ．Ｅｕｒ．Ｊ．１９９８，４，１３１２−１３２３を参照）。
【００５１】
焼成形態では、本ゼオライトは、以下のモル関係を含む化学組成を有する：
Ａｌ２Ｏ３：（ｎ）ＳｉＯ２
式中、ｎ≧５０（例えば、５０〜５００、５０〜３００、５０〜２００、５０〜１００、５０〜７５、６０〜５００、６０〜３００、６０〜２００、６０〜１００、または６０〜７５）。
【００５２】
米国特許第５，０５３，３７３号明細書に教示されているように、ゼオライトＳＳＺ−３２（「標準ＳＳＺ−３２」）は、以下の表３に列挙された特性線を含むＸ線回折を有する。
【表３】
2020504698.tif 000006
【００５３】
ゼオライト結晶の関連寸法が減少するにつれてゼオライトのＸＲＤパターンの特定の線が広がる傾向があり、結果として隣接する線が重なり始め、それによって部分的にのみ分解されたピークまたは未分解の広いピークとして現れ得ることが知られている。図１は、ＳＳＺ−３２の従来の（標準）試料（上部パターン）と本開示に従って調製されたＳＳＺ−３２ｘ（下部パターン）との粉末ＸＲＤパターンを比較する。
【００５４】
本明細書に提示される粉末Ｘ線回折パターンは標準的な技術によって集められた。放射線はＣｕＫα放射線であった。ピーク高さおよび位置は、θがブラッグ角である２θの関数として、ピークの相対強度から読み取られ、記録された線に対応する面間隔ｄを計算することができる。
【００５５】
吸着および触媒作用
本ゼオライトは、吸着剤または高い活性が重要である有機化合物（例えば、炭化水素）転化反応における触媒として有用であり得る。本ゼオライトによって触媒され得る有機化合物転化プロセスの例には、異性化および有機含酸素化合物の炭化水素、例えばガソリン沸騰成分、オレフィンおよび芳香族化合物への転化が含まれる。
【００５６】
水素化成分（例えば、Ｐｔ、ＰｄまたはＲｅ）と組み合わせる場合、本発明の方法によって製造されたＳＳＺ−３２ｘを含有する触媒は、パラフィン系炭化水素供給原料の異性化脱蝋において有用であり得る。適切なパラフィン系炭化水素供給原料は、灯油およびジェット燃料のような比較的軽い蒸留留分から高沸点原料、例えば全原油、還元原油、真空塔残油、循環油、合成原油（例えばシェール油、タールサンド油（ｔａｒｓ  ａｎｄ  ｏｉｌ）など）、軽油、減圧軽油、蝋下油、フィッシャー−トロプシュ誘導ワックス、および他の重油までの範囲であることができる。単独で、または１６個以上の炭素原子を有するわずかに分枝した鎖パラフィンのみを有する直鎖ｎ−パラフィンは、時にはワックスと呼ばれる。より軽い軽油は通常有意量のワックス状成分を含まないので、供給原料は一般に約３５０°Ｆ（１７７℃）を超えて沸騰するＣ１０＋供給原料であることが多い。しかしながら、触媒は、ワックス状蒸留原料、例えば軽油、灯油、およびジェット燃料を含む中間留分原料、潤滑油原料、暖房油、および粘度が特定の規格限界内に維持される必要がある他の蒸留留分に特に有用である。潤滑油原料は、一般に４５０°Ｆ（２３０℃）を超えて、より一般的には６００°Ｆ（３１５℃）を超えて沸騰する。水素化処理された原料は、通常かなりの量のワックス状ｎ−パラフィンを含有するので、この種の原料および他の蒸留留分の便利な供給源である。供給原料は通常、パラフィン、オレフィン、ナフテン、芳香族および複素環式化合物を含有し、供給原料のワックス状の性質に寄与するかなりの割合の高分子量のｎ−パラフィンおよびわずかに分枝したパラフィンを有するＣ１０＋供給原料である。加工処理中に、ｎ−パラフィンは分枝パラフィンに異性化されるが、一部のクラッキングまたは水素化クラッキングも受けて低粘度生成物に寄与する液体範囲の材料を形成する。しかしながら、生じるクラッキングの程度は制限されているので、供給原料の沸点より低い沸点を有する生成物の収率が減少し、それによって供給原料の経済的価値が維持される。
【００５７】
異性化／脱蝋のためのプロセス条件は、３９２°Ｆ〜８００°Ｆ（２００℃〜４２７℃）、例えば４８２°Ｆ〜７５２°Ｆ（２５０℃〜４００℃）の温度；１００〜３０００ｐｓｉｇ（０．７９〜２０．７７ＭＰａ）、例えば２００〜２５００ｐｓｉｇ（１．４８〜１７．３４ＭＰａ）の圧力；および０．１〜１０ｈ−１、例えば０．１〜５ｈ−１である液体時空間速度；および２５０〜１０，０００ｓｃｆ／Ｂ（４５〜１７８０ｍ３／ｍ３）、例えば５００〜５０００ｓｃｆ／Ｂ（８９〜８９０ｍ３／ｍ３）の水素処理ガス速度を含むことができる。
【００５８】
本発明の方法によって製造されたＳＳＺ−３２ｘを含有する触媒は、有機含酸素化合物を、炭化水素、例えばガソリン沸騰成分、オレフィンおよび芳香族化合物に転化するために使用されてもよい。適切な有機含酸素化合物は、少なくとも１つのＣ１−Ｃ４アルキル基を含有する含酸素化合物（例えば、少なくとも１つのＣ１−Ｃ３アルキル基を含有する含酸素化合物）を含み得る。いくつかの態様では、含酸素化合物は、メタノールおよび／またはジメチルエーテルを含むことができるまたはそれらであることができる。含酸素化合物供給物は、任意の都合の良い供給源から誘導することができる。例えば、含酸素化合物供給物は、天然ガス供給物中の炭化水素を改質して合成ガス（Ｈ２、ＣＯ、ＣＯ２など）を形成し、次いで合成ガスを用いてアルコールを形成することによって形成することができる。
【００５９】
有機含酸素化合物を炭化水素に転化するためのプロセス条件は、１５０℃〜６００℃の温度；０．１〜５００ｐｓｉａ（０．７ｋＰａａ〜３．５ＭＰａａ）の全圧；および触媒の重量に対する含酸素化合物の重量に基づいて、０．１ｈ−１〜２０ｈ−１の含酸素化合物空間速度を含むことができる。
【００６０】
例
以下の例示的な例は非限定的であることを意図している。
【００６１】
例１
Ｔｅｆｌｏｎライナーにおいて、１．０８ｇのＣＢＶ７８０Ｙ−ゼオライト粉末（Ｚｅｏｌｙｓｔ  Ｉｎｔｅｒｎａｔｉｏｎａｌ、ＳｉＯ２／Ａｌ２Ｏ３モル比＝８０）、０．９０ｇのジプロピルアミン（ＣＨ３ＣＨ２ＣＨ２ＮＨＣＨ２ＣＨ２ＣＨ３）、４．８６ｇの脱イオン水、および最後に０．３６ｇの濃ＨＦを共に混合した。次いで、ライナーに蓋をしてＰａｒｒ  Ｓｔｅｅｌオートクレーブ反応器内に置いた。オートクレーブをオーブン内の回転スピット（ｓｐｉｔ）（４３ｒｐｍ）に置き、１６０℃で６日間加熱した。固体生成物を冷却した反応器から濾過により回収し、脱イオン水で洗浄し、９５℃で乾燥した。
【００６２】
得られた合成されたままの生成物を、粉末ＸＲＤ、走査型電子顕微鏡（ＳＥＭ）、およびエネルギー分散型Ｘ線（ＥＤＸ）分析によって分析した。
【００６３】
図１に示される粉末ＸＲＤパターンは、ＳＳＺ−３２の純粋な小さい結晶形態（すなわち、ＳＳＺ−３２ｘ）である生成物と一致する。
【００６４】
走査型電子顕微鏡（図示せず）は、生成物が、１５〜６０ｎｍの範囲の結晶子サイズを有する小さな細長い結晶の凝集体を含んでいたことを示した。
【００６５】
合成されたままの生成物の、ＥＤＸ分析によって決定されるＳｉＯ２／Ａｌ２Ｏ３モル比は６６であった。
【００６６】
例２
ＣＢＶ７８０Ｙ−ゼオライトをＨＳＺ（いずれかの国における登録商標）−３９０ＨＵＡ  ＵＳＹ−ゼオライト（Ｔｏｓｏｈ、ＳｉＯ２／Ａｌ２Ｏ３モル比＝５００）で置き換えたことを除くほか例１を繰り返した。
【００６７】
粉末ＸＲＤは生成物が純粋な小さい結晶形態のＳＳＺ−３２（すなわちＳＳＺ−３２ｘ）であることを示した。
【００６８】
例３
Ｔｅｆｌｏｎライナーに、シリカ上にコーティングされた３ｇのアルミニウムゾル（固形分３０％、ＳｉＯ２／Ａｌ２Ｏ３モル比＝１３０）を装入し、５．２５ｇの脱イオン水で希釈した。次いで注意深く、ジプロピルアミン（０．９０ｇ）を添加し、続いて０．３６ｇの５０％ＨＦを添加した。次いで、ライナーに蓋をしてＰａｒｒ  Ｓｔｅｅｌオートクレーブ反応器内に置いた。オートクレーブをオーブン内の回転スピット（４３ｒｐｍ）に置き、１６０℃で６〜１２日間加熱した。固体生成物を冷却した反応器から濾過により回収し、脱イオン水で洗浄し、９５℃で乾燥した。
【００６９】
粉末ＸＲＤは生成物が純粋な小さい結晶形態のＳＳＺ−３２（すなわちＳＳＺ−３２ｘ）であることを示した。
【００７０】
例４
例２からの材料を空気中５９５℃で５時間焼成した。焼成後、室温で３日間４．５ｇの０．１４８ＮのＮＨ４ＯＨ溶液と５．５ｇの脱イオン水、次いで（ＮＨ３）４Ｐｔ（ＮＯ３）２溶液（ｐＨ９．５に緩衝化）とを混合し、こうして１ｇのゼオライトと混合した１ｇのこの溶液が０．５重量％のＰｔ担持量を提供するように材料に白金を担持させた。回収したＰｔ／ＳＳＺ−３２ｘゼオライトを脱イオン水で洗浄し、９５℃で乾燥した後、３００℃で３時間焼成した。焼成Ｐｔ／ＳＳＺ−３２ｘ触媒を次いでペレット化し、粉砕し、２０〜４０メッシュに篩分けした。
【００７１】
ｎ−デカンの水素化転化
０．５ｇのこのＰｔ／ＳＳＺ−３２ｘ触媒を、供給物を予熱するために触媒の上流にアランダムが装填された長さ２３インチ、外径０．２５インチのステンレス鋼反応器管の中央に装填した（全圧１２００ｐｓｉｇ；１気圧および２５℃で測定した場合、１６０ｍＬ／分の下降流水素速度；および１ｍＬ／時の下降流液体供給速度）。全ての材料は、最初に約３１５℃で１時間水素流中で還元された。生成物を６０分毎に１回オンラインキャピラリーガスクロマトグラフィ（ＧＣ）により分析した。ＧＣからの生データは自動データ収集／処理システムによって収集され、炭化水素転化率は生データから計算された。転化率は、他の生成物（イソ−Ｃ１０を含む）を製造するために反応したｎ−デカンの量として定義される。収率は、ｎ−デカン以外の生成物のモルパーセントとして表され、収量生成物としてイソ−Ｃ１０異性体を含む。結果を図２（ａ）および図２（ｂ）に示す。
【００７２】
例５
例４の教示に従って例３からの材料に白金担持を実施した。例４に記載した条件下で、白金担持試料をｎ−デカンの選択的水素化転化について試験した。結果を図３（ａ）および３（ｂ）に示す。
【００７３】
結果は、最大異性化に達する温度が、例４の触媒よりも例５の触媒の方が低いことを示している。これは例５の触媒中のアルミニウムのより高い組み込みによるものと考えられる。例４および５の触媒両方とも、ＳＳＺ−３２ｘが非常に狭い細孔のゼオライトであるので、生成物が望ましくない多分枝Ｃ１０異性体を実質的に含まないことを示している。
【図１】
2020504698.tif 000009
【図２（ａ）】
2020504698.tif 000010
【図２（ｂ）】
2020504698.tif 000011
【図３（ａ）】
2020504698.tif 000012
【図３（ｂ）】
2020504698.tif 000013
【国際調査報告】
2020504698.tif 000014
2020504698.tif 000015